500 A 의 전류 를 사용 하 여 적어도 99 중량 % 의 순도 로 아크 용융 ( Arc melting ) 법 을 이용 하 여 Al 0 . 5 CoCrCuFeNi 조성 비 ( at %) 의 고 엔트로피 합금 을 제조 하 였 다 . 용융 및 냉각 은 Ar 으로 3 회 퍼징 한 후 0 . 01 기압 의 진공 하 에서 수행 하 였 다 . 합금 의 화학 적 균질 성 을 향상 시키 기 위해 5 회 이상 용융 을 수행 하 였 다 . 최종 응고 슬래브 ( slab ) 의 치수 는 120 mm X 21 mm X 9 mm 이 고 , 900 에서 15 분 동안 침지 시킨 후 주조 슬래브 를 열간 단조 하 여 두께 를 40 % 감소 시킨 후 공 냉 ( air - cooling ) 시켰 다 . 그런 다음 1100 ° C 에서 24 시간 동안 균질 화 시켰 다 . 균질 화 된 슬래브 를 추가 냉간 압연 하 고 900 에서 열처리 하 였 다 .